상기 방법 의 제 1 단계 에 있 어서 , 알칼리 알루미노 보로 실리케이트 유리 는 제공 된다 . 몇몇 구체 예 에 있 어서 , 상기 유리 는 약 2 ㎜ 이하 의 두께 를 갖 는 시트 의 형성 에서 제공 된다 . 이러 한 시트 는 슬롯 - 인발 또는 융합 - 인발 공정 과 같 은 기술 분야 에서 알려진 다운 - 인발 방법 에 의해 , 또는 기술 분야 에서 알려진 다른 방법 에 의해 형성 될 수 있 다 . 몇몇 구체 예 에 있 어서 , 상기 유리 는 1 가의 리튬 양이온 및 나트륨 양이온 을 포함 한다 . 상기 유리 는 부가 적 으로 1 가의 칼륨 양이온 을 포함 할 수 있 다 . 상기 유리 에서 이러 한 알칼리 금속 양이온 의 존재 는 통상 적 으로 Li 2 O , Na 2 O , 및 K 2 O 산화물 종 으로 나타난다 . 몇몇 구체 예 에 있 어서 , 상기 알칼리 알루미노 보로 실리케이트 유리 는 50 - 70 mol % SiO 2 ; 5 - 15 mol % Al 2 O 3 ; 5 - 20 mol % B 2 O 3 ; 2 - 15 mol % Li 2 O ; 0 - 20 mol % Na 2 O ; 및 0 - 10 mol % K 2 O 로 이루어지 거나 , 필수 적 으로 이루어지 거나 또는 포함 한다 . 몇몇 구체 예 에 있 어서 , 상기 유리 는 0 - 10 mol % P 2 O 5 ; 0 - 5 mol % MgO ; 0 - 1 mol % CeO 2 ; 및 0 - 1 mol % SnO 2 의 적어도 하나 를 더욱 포함 할 수 있 다 .